Brevet FR3105567A1 — publié le 20210625

Procédé comprenant les étapes suivantes : a) fournir un dispositif comprenant : - une structure GaN/InGaN comprenant une couche électriquement conductrice en GaN dopée (204) recouverte localement par des mésas d’InGaN (100) comprenant une couche d’InGaN dopée (101) et une couche d’InGaN non dopée ou faiblement dopée (102), - une couche électriquement isolante (300) recouvrant la couche électriquement conductrice en GaN dopée (204) entre les mésas (100), b) relier la couche électriquement conductrice en GaN dopée (204) et une contre-électrode (500) à un générateur de tension ou de courant, c) plonger le dispositif et la contre-électrode (500) dans une solution électrolytique, d) appliquer une tension ou un courant entre la couche électriquement conductrice en GaN dopée (204) et la seconde électrode (500) pour porosifier la couche d’InGaN dopée (101), e) former une couche d’InGaN par épitaxie sur les mésas d’InGaN (100), moyennant quoi on obtient une couche d’InGaN épitaxiée relaxée. Figure pour l’abrégé : 4 PROCEDE POUR FABRIQUER UNE STRUCTURE GAN/INGAN RELAXEE La présente invention se rapporte au domaine général des micro-écrans couleur. L’invention concerne un procédé pour relaxer une structure GaN/InGaN. L’invention concerne également une structure GaN/InGaN relaxée. L’invention trouve des applications dans de nombreux domaines industriels, et notamment dans le domaine des micro-écrans couleur à base de micro-LEDs au pas inférieur à 10 µm. Les micro-écrans couleurs comprennent des pixels bleus, verts et rouges (pixels RGB). Les pixels bleus et verts peuvent être fabriqués à base de matériaux nitrures et les pixels rouges à base de matériaux phosphores. Pour combiner sur le même substrat ces trois types de pixels, la technique dite de « pick and place » est généralement utilisée. Cependant, dans le cas des micro-écrans avec des pixels inférieurs à 10 µm, cette technique ne peut plus être utilisée à cause, non seulement, des problèmes d’alignement, mais aussi du temps nécessaire pour réaliser une telle technique à cette échelle. Une autre solution consiste à réaliser la conversion de couleurs avec des boîtes quantiques (QD pour « Quantum Dot » en langue anglaise) ou des nanophosphores. Cependant, le contrôle du dépôt de ces matériaux sur des pixels de faibles dimensions est difficile et leur tenue au flux n’est pas suffisamment robuste. Il est donc crucial de pouvoir obtenir les trois pixels RGB de façon native avec la même famille de matériaux et sur le même substrat. Pour cela, l’InGaN est le matériau le plus prometteur. Ce matériau peut, en effet, théoriquement couvrir tout le spectre visible en fonction de sa concentration en indium. Les micro-LEDs bleues à base d’InGaN montrent déjà une luminance élevée, bien supérieure à leurs homologues organiques. Pour émettre à des longueurs d’onde dans le vert, les puits quantiques (PQs) de la LED doivent contenir au moins 25% d’indium et pour une émission dans le rouge, il est nécessaire d’avoir au moins 35% d’indium. Malheureusement, la qualité du matériau InGaN au-delà de 20% d’In est dégradée en raison de la faible miscibilité de l’InN dans le GaN, mais aussi en raison de la forte contrainte compressive inhérente à la croissance de la zone active InGaN sur GaN. Il est donc essentiel de pouvoir réduire la contrainte globale dans les structures à base de GaN/InGaN. Pour remédier à cette problématique, plusieurs solutions ont été envisagées. Une première solution consiste à former des nanostructures, comme des nanofils ou des pyramides, pour pouvoir relaxer les contraintes par les bords libres. La croissance des nanofils axiaux peut être réalisée par épitaxie par jets moléculaires (ou MBE pour Molecular Beam Epitaxy »). En pratique, la faible température de croissance utilisée en croissance par MBE conduit à des faibles rendements quantiques internes (IQE). Les pyramides permettent de courber les dislocations. En particulier, les pyramides complètes ont des plans semi-polaires favorables à l’incorporation d’In et à la réduction du champ électrique interne de la zone active. Pour des pyramides tronquées, les faces tronquées permettent une croissance des puits quantiques sur le plan c, ce qui conduit à une émission plus homogène par rapport à une émission le long des plans semi-polaires d’une pyramide complète. Alternativement, la croissance peut aussi se faire en planaire sur des plans autres que la face c de la structure wurtzite comme la croissance sur les plans semi-polaires qui sont plus favorables à l’incorporation d’In. Une autre solution consiste à réduire les contraintes dans la zone active de la structure LED en utilisant un substrat ou pseudo-substrat avec un paramètre de maille plus proche du paramètre de maille de l’alliage InGaN des puits quantiques. Ainsi, même avec une configuration planaire, on peut augmenter le taux d’incorporation d’In dans l’InGaN. Il a été montré que, lorsque le paramètre de maille du substrat augmente, le champ électrique interne est réduit par comparaison à une couche contrainte de même concentration en In et les émissions des puits quantiques sont décalées vers le rouge [1]. La couche relaxée d’InGaN obtenue permet de faire croitre une hétérostructure III-N par épitaxie en phase vapeur aux organométalliques (ou MOVPE pour « metalorganic vapor phase epitaxy »). Cependant, à ce jour, à notre connaissance, le seul substrat ayant permis cette démonstration est le pseudo-substrat InGaNOS de Soitec obtenu par la technique de Smart Cut TM . Une autre solution pour réduire les contraintes globales dans les structures LEDs à base de GaN/InGaN consiste à porosifier la couche de GaN. Dans la référence [2], on prépare dans un premier temps un empilement comprenant un substrat en saphir recouvert par une couche de GaN non intentionnellement dopée (GaN nid) et une couche de GaN dopée n+. La couche de GaN dopée joue le rôle d’anode et un fil de platine joue le rôle de cathode. La porosification électrochimique est réalisée dans une solution d’acide oxalique (0,2M) en appliquant une tension de 15V pendant 30min puis sous rayonnement ultra-violet dans une solution de KOH (0,06M) à 9V pendant 30min. La couche porosifiée de GaN ainsi obtenue permet de faire croitre une structure LED à puits quantiques multiples (MQWs pour « multiple quantum wells ») composée d’une couche de GaN n+, cinq puits quantiques (QP) Gan/InGaN et une couche de contact GaN p. La relaxation importante des contraintes conduit à de meilleures propriétés électriques et optiques, notamment en ce qui concerne la photoluminescence (PL). Cependant, la qualité cristalline de la couche de GaN de la LED dépend du diamètre des pores et de la porosité de la couche de GaN porosifiée, ainsi que de l’épaisseur recherchée. Il est donc nécessaire de trouver les paramètres adéquats à chaque fois, ce qui complique l’industrialisation du procédé. Un but de la présente invention est de proposer un procédé remédiant aux inconvénients de l’art antérieur, et permettant d’obtenir une structure GaN/InGaN au moins partiellement voire totalement relaxée, en vue de fabriquer, par exemple, des pixels rouge vert bleu. Pour cela, la présente invention propose un procédé pour fabriquer une structure GaN/InGaN au moins partiellement relaxée comprenant les étapes suivantes : a) fournir un dispositif comprenant : - une structure GaN/InGaN comprenant une couche électriquement conductrice en GaN recouverte localement par des mésas d’InGaN, les mésas d’InGaN comprenant une couche d’InGaN dopée et une couche d’InGaN non dopée ou faiblement dopée, - une couche électriquement isolante recouvrant la couche électriquement conductrice en GaN dopée entre les mésas, b) relier électriquement la couche électriquement conductrice en GaN dopée du dispositif et une contre-électrode à un générateur de tension ou de courant, c) plonger le dispositif et la contre-électrode dans une solution électrolytique, d) appliquer une tension ou un courant entre la couche électriquement conductrice en GaN dopée et la seconde électrode de manière à porosifier la couche d’InGaN dopée des mésas, e) former une couche d’InGaN par épitaxie sur les mésas d’InGaN, moyennant quoi on obtient une couche d’InGaN épitaxiée relaxée. L’invention se distingue fondamentalement de l’art antérieur par la mise en œuvre d’une étape de porosification sélective de la couche d’InGaN dopée des mésas, par voie électrochimique. La porosification a lieu dans le volume de la couche d’InGaN dopée. La couche d’InGaN non dopée ou faiblement dopée est électriquement isolante. Elle n’est pas porosifiée lors de l’étape d). Elle peut donc servir de couche de reprise d’épitaxie sur les mésas. Il est facile d’ajuster les dimensions des pores en fonction du dopage des mésas, de la tension appliquée et/ou de l’électrolyte choisi (nature et/ou concentration) pour atteindre le taux de relaxation désirée, et par la suite la longueur d'onde désirée émise par la zone active (puits quantiques), obtenue par réépitaxie. La porosification permet d’améliorer l’efficacité d’extraction, en particulier lorsque la taille des pores est comparable avec la longueur d'onde visée. Cette étape peut être réalisée à faible budget thermique, et notamment à température ambiante (typiquement de l’ordre de 20-25°C), ce qui évite de sublimer le matériau des mésas. Lors de la reprise d’épitaxie, la température de croissance utilisée (typiquement de 900°C à 1000°C) permet de modifier la couche porosifiée, notamment en élargissant les pores de cette couche, ce qui apporte un degré de liberté supplémentaire tout en conservant le paramètre de maille adapté à la couche ré-épitaxiée. A l’issue du procédé, on obtient une structure GaN/InGaN au moins partiellement relaxée, voire totalement relaxée. Avantageusement, la couche d’InGaN non dopée ou faiblement dopée a une épaisseur de 0,25 à 3nm. Avantageusement, la couche électriquement isolante est en SiO 2 ou en SiN. Avantageusement, le taux d’indium présent dans les mésas d’InGaN est supérieur ou égal à 8%. Ceci assure une ré-épitaxie de qualité, riche en In. Avantageusement, les mésas ont une épaisseur inférieure à 100nm. Ainsi, la densité de défauts dans les mésas est limitée malgré la forte concentration en In. Selon une première variante avantageuse, le dispositif fourni à l’étape a) est fabriqué en formant la couche électriquement isolante puis les mésas d’InGaN. Selon une autre variante avantageuse, le dispositif fourni à l’étape a) est fabriqué en formant les mésas d’InGaN puis la couche électriquement isolante. Avantageusement, la couche électriquement conductrice en GaN dopée recouvre un support en saphir ou en silicium. Avantageusement, le procédé comprend une étape au cours de laquelle on réalise une étape d’implantation sur les mésas d’InGaN. L'implantation est sélective sur les mésas d’InGaN. Avantageusement, les couches d’InGaN dopées des mésas ont des dopages différents d'une mésa à l'autre. On obtient ainsi des pixels, par exemple trois pixels, ayant des niveaux de dopages différents et donc des pourcentages de relaxation différents, et par suite des longueurs d’onde d’émission différentes. Cette variante de réalisation est avantageuse pour former un dispositif multispectral, par exemple des LEDs de différentes couleurs de façon simplifiée, ou un micro-écran (« micro-display ») multicouleurs. Ce procédé présente de nombreux avantages : - il est simple à mettre en œuvre, - il peut être utilisé pour des mésas de faibles épaisseurs (typiquement inférieures à 100nm), - la structuration en mésa apporte l’effet de compliance, - il conduit à une relaxation partielle ou totale des contraintes et diminue la polarisation piézo-électrique par comparaison à une couche contrainte de même concentration en In, - il permet une approche dite « bottom up » pour la fabrication de µLED et µdisplay : la croissance des structures optiques (N, QW, P) est réalisée après pixélisation en mésa, quel que soit la taille des pixels, et permet de s’affranchir des problèmes d’alignement comme pour le procédé « pick and place », - il n’y a pas d’impact du procédé de gravure des pixels sur l’efficacité des micro-LEDs, ce qui rend possible la réalisation de pixel micrométrique ou sub-micrométrique. L’invention concerne également une structure GaN/InGaN comprenant successivement : - une couche électriquement conductrice en GaN dopée, - des mésas d’InGaN comprenant une couche d’InGaN dopée poreuse et une couche d’InGaN non dopée ou faiblement dopée, ayant de préférence une épaisseur allant de 0,25nm à 3nm, - une couche d’InGaN épitaxiée et relaxée. Avantageusement, la couche d’InGaN non dopée ou faiblement dopée, a une épaisseur allant de 2nm à 3nm. Cette couche est non poreuse. Par couche poreuse, on entend une couche dont la porosité est supérieure à 1%. De préférence, elle va de 5% à 70%. La valeur de la limite haute est la porosité maximale avant le début de la délamination des mésas. D’autres caractéristiques et avantages de l’invention ressortiront du complément de description qui suit. Il va de soi que ce complément de description n’est donné qu’à titre d’illustration de l’objet de l’invention et ne doit en aucun cas être interprété comme une limitation de cet objet. La présente invention sera mieux comprise à la lecture de la description d’exemples de réalisation donnés à titre purement indicatif et nullement limitatif en faisant référence aux dessins annexés sur lesquels : représentent, de manière schématique, en coupe, un dispositif comprenant une structure GaN/InGaN selon différents modes de réalisation particulier de l’invention, représentent, de manière schématique, différentes étapes du procédé de fabrication du dispositif comprenant une structure GaN/InGaN, selon un mode de réalisation particulier de l’invention, représentent de manière schématique différentes étapes du procédé de fabrication du dispositif comprenant une structure GaN/InGaN, selon un autre mode de réalisation particulier de l’invention, représente de manière schématique une étape d’anodisation électrochimique de mésas d’InGaN, selon un mode de réalisation particulier de l’invention, est un graphique représentant différents phénomènes intervenant (pré-porosification (ou « pre-breakdown »), porosification, et électropolissage) lors d’une étape d’anodisation, en fonction du taux de dopage et du potentiel appliqué, selon un mode de réalisation particulier de l’invention, représentent de manière schématique une reprise d’épitaxie sur des mésas d’InGaN, selon différents modes de réalisation particulier de l’invention, sont des clichés obtenus au microscope à force atomique (AFM) d’une couche d’InGaN 0.8% avant porosification, après porosification, après porosification et recuit, et finalement après une reprise d’épitaxie, respectivement. Les différentes parties représentées sur les figures ne le sont pas nécessairement selon une échelle uniforme, pour rendre les figures plus lisibles. Les différentes possibilités (variantes et modes de réalisation) doivent être comprises comme n’étant pas exclusives les unes des autres et peuvent se combiner entre elles. En outre, dans la description ci-après, des termes qui dépendent de l'orientation, tels que « sur », « dessus », «dessous », etc. d’une structure s'appliquent en considérant que la structure est orientée de la façon illustrée sur les figures. EXPOSÉ DÉTAILLÉ DE MODES DE RÉALISATION PARTICULIERS Bien que cela ne soit aucunement limitatif, l’invention trouve particulièrement des applications dans le domaine des micro-écrans couleurs, et plus particulièrement pour la fabrication des pixels rouge vert bleu. Cependant, elle pourrait être utilisée dans le domaine du photovoltaïque ou encore de l’électrolyse de l’eau (« water splitting ») puisque, d’une part, l’InGaN absorbe dans tout le spectre visible et que, d’autre part, ses bandes de valence et de conduction sont autour du domaine de stabilité de l’eau, condition thermodynamique nécessaire à la réaction de décomposition de l’eau. L’invention peut également être intéressante pour la fabrication de LED ou de laser émettant à grande longueur d’onde. Le procédé, permettant d’obtenir une structure GaN/InGaN partiellement ou totalement relaxée consiste à porosifier l’InGaN par anodisation électrochimique selon les étapes suivantes : a) fournir un dispositif comprenant : - une structure GaN/InGaN comprenant une couche électriquement conductrice en GaN dopée 204 recouverte localement par des mésas d’InGaN 100, les mésas d’InGaN 100 comprenant une couche d’InGaN dopée 101 et une couche d’InGaN non dopée ou faiblement dopée 102, - une couche électriquement isolante 300 recouvrant la couche électriquement conductrice en GaN dopée 204 entre les mésas 100, b) relier électriquement la couche électriquement conductrice en GaN dopée 204 du dispositif et une contre-électrode 500 à un générateur de tension ou de courant, c) plonger le dispositif et la contre-électrode 500 dans une solution électrolytique, d) appliquer une tension ou un courant entre la couche électriquement conductrice en GaN dopée 204 et la seconde électrode 500 de manière à porosifier la couche d’InGaN dopée 101 des mésas 100, e) réaliser une épitaxie sur les mésas d’InGaN 100, moyennant quoi on obtient une couche d’InGaN épitaxiée au moins partiellement relaxée, et de préférence totalement relaxée. Le pourcentage de relaxation correspond à : [Math 1] avec a c1 , le paramètre de maille de la couche de départ, et a c2 le paramètre de maille de la couche relaxée, La couche est relaxée à 100% si ac 2 correspond au paramètre de maille du matériau massif. Lorsque a c1 =a c2 le couche est dite contrainte. Par partiellement relaxée, on entend un pourcentage de relaxation supérieur à 50%. Le dispositif fourni à l’étape a) comprend une structure GaN/InGaN. Plus particulièrement, le dispositif comprend un empilement 200 dont la couche supérieure est une couche électriquement conductrice en GaN dopée 204, cette couche étant recouverte et en contact avec des mésas 100 d’InGaN. Avantageusement, l’empilement de couches 200 recouvert par les mésas 100 d’InGaN comprend : - une couche support 201, ou support, par exemple en saphir ou en silicium, - une première couche 202, de préférence en nitrure de gallium (GaN) non intentionnellement dopée (GaN nid) et/ou une deuxième couche 203, de préférence en GaN dopée (GaN n), - une troisième couche correspondant à la couche électriquement conductrice en GaN dopée 204, cette couche étant, de préférence, fortement dopée (GaN n++). Par GaN non intentionnellement dopée, on entend une concentration inférieure à 5 e 17at/cm 3 . Par GaN dopée, on entend une concentration supérieure à 10 18 at/cm 3 . Par GaN fortement dopée, on entend une concentration supérieure à 10 19 at/cm 3 . De préférence, l’empilement 200 est constitué des couches précédemment citées. Autrement dit, il ne comporte pas d’autres couches. La couche support 201 a, par exemple, une épaisseur allant de 350µm à 2mm. L’épaisseur dépend de la nature de la couche support 201 et de ses dimensions. Par exemple, pour un support en saphir de 2 pouces de diamètre, l’épaisseur est de 350 µm et pour un support en saphir de 6 pouces de diamètre, l’épaisseur est de 1,3mm. La première couche 202 a, par exemple, une épaisseur allant de 500nm à 5µm. Cette couche en NID doit absorber les contraintes liées au désaccord de maille entre le GaN et le substrat. Généralement son épaisseur est entre 1 et 4 µm. La deuxième couche 203 a, par exemple, une épaisseur allant de 100nm à 1µm : elle est présente pour assurer la qualité du matériau de la couche supérieure 204. La troisième couche 204 a, par exemple, une épaisseur allant de 100nm à 500nm. Elle doit être suffisamment conductrice, l’épaisseur minimale varie en fonction du taux de dopage. La troisième couche 204 électriquement conductrice de l’empilement 200 est directement en contact avec les mésas 100 à porosifier. Lors de l’étape d’anodisation électrochimique la couche électriquement conductrice 204 de l’empilement 200 permet de réaliser une reprise de contact sur l’empilement 200. Cette couche électriquement conductrice 204 est électriquement connectée au générateur de tension ou de courant. Les mésas 100, aussi appelées élévations, sont des éléments en relief. Elles sont obtenues, par exemple, par gravure d’une couche continue ou de plusieurs couches continues superposées, de manière à ne laisser subsister qu’un certain nombre de "reliefs" de cette couche ou de ces couches. La gravure est généralement une gravure plasma (ou gravure sèche). Les reliefs permettent de définir des pixels. De préférence, les flancs des mésas 100 sont perpendiculaires à cet empilement de couches 200. Les dimensions (largeur et longueur) des mésas 100 vont de 500nm à 500µm. Par largeur et longueur, on entend les dimensions parallèles à la surface de l’empilement sous-jacent. L’espacement (« pitch ») entre deux mésas 100 consécutives va de 50nm… à 20µm. Les mésas 100 d’InGaN comprennent une couche d’InGaN dopée 101 et une couche d’InGaN non dopée ou faiblement dopée 102. De préférence, les mésas sont constituées de ces deux couches 101, 102. Par InGaN dopée, on entend une concentration de dopage supérieure à 10 19 at.cm 3 , voire supérieure à 10 19 at.cm 3 pour une couche dite fortement dopée. Le dopage sera choisi en fonction de la technique de porosification (avec ou sans illumination). La couche d’InGaN dopée 101 est électriquement conductrice. Elle est porosifiée lors de l’étape d). Par InGaN faiblement dopée, on entend une concentration de dopage inférieure à 5. 10 17 at.cm 3 . Le dopage est suffisamment faible de manière à ce que cette couche soit électriquement isolante. Ainsi la couche 102 n’est pas anodisée, et donc n’est pas porosifiée lors de l’étape d). La couche dopée 101 des mésas 100 a, avantageusement, une épaisseur allant de 10 nm à 100nm, de préférence de l’ordre de 30nm. Une couche de faible épaisseur (inférieure à 100nm) peut contenir une concentration en In élevée tout en conservant une bonne qualité matériau (peu de défaut). Par épaisseur, on entend la dimension de la mésa perpendiculaire à l’empilement sous-jacent. La couche d’InGaN non dopée ou faiblement dopée 102 a, par exemple, une épaisseur allant de 1nm à 5nm, et de préférence une épaisseur allant de 2 à 3nm. Cette couche doit assurer une interface continue pour assurer une reprise d’épitaxie coalescée. On la choisit fine, par exemple, entre 0,25nm et 3nm pour qu’elle soit sans défaut et qu’elle puisse se relaxer grâce au procédé ultérieur de porosification de la couche inférieure 101 et à la reprise d’épitaxie sur les mésas. La couche électriquement conductrice 204 est recouverte, entre les mésas 100, par une couche électriquement isolante 300 afin de ne pas être en contact avec la solution électrolytique lors de l’étape de porosification et ainsi pour ne pas être porosifiée. La couche électriquement isolante 300 peut être en oxyde ou en nitrure. De préférence, on choisira un oxyde de silicium ou un nitrure de silicium. Elle a, par exemple, une épaisseur allant de 5nm à 100nm. Pour un nitrure ou oxyde stœchiométrique on choisira une épaisseur inférieure ou égale à 30 nm. Selon une première variante de réalisation, représentée sur les figures 2A à 2D, un tel dispositif peut être fabriqué selon les étapes suivantes : - fourniture d’un empilement 200 comprenant, par exemple, un support 201 en saphir ou en silicium, recouvert successivement par une première couche 202 de GaN nid et/ou une deuxième couche 203 de GaN dopée, et une troisième couche 204 électriquement conductrice de GaN fortement dopée n, - formation d’une couche d’InGaN fortement dopée 101, puis d’une couche d’InGaN non dopée ou faiblement dopée 102, - structuration, par exemple par photolithographie, de la couche d’InGaN fortement dopée 101 et de la couche d’InGaN non dopée 102 de manière à réaliser des mésas 100, - formation d’une couche électriquement isolante 300, par exemple en SiO 2 ou SiN, entre les mésas 100 de manière à passiver la couche électriquement conductrice 204. La gravure contrôlée des mésas 100 permet de s’arrêter sur ou dans la couche de GaN n++. Par sur la couche de GaN n++, on entend à l’interface de la couche 204 de GaN n++ et de la couche d’InGaN dopée 101. Autrement dit, la couche de GaN n++ n’est pas complètement gravée de manière à assurer la conduction électrique lors de la porosification électrochimique. Selon une autre variante de réalisation, représentée sur les figures 3A à 3C, un tel dispositif peut être fabriqué selon les étapes suivantes : - fourniture d’un empilement 200 comprenant, par exemple, un support 201 en saphir ou en silicium, recouvert successivement par une première couche 202 de GaN nid et/ou une deuxième couche 203 de GaN dopée, et une troisième couche 204 électriquement conductrice de GaN fortement dopée n, - formation d’une couche électriquement isolante 300, par exemple en SiO 2 ou SiN, recouvrant localement la couche électriquement conductrice 204, - formation des mésas 100 au niveau des zones de la couche électriquement conductrice 204 non recouvertes par la couche électriquement isolante 300, en formant un couche d’InGaN dopée 101 puis une couche d’InGaN non dopée ou faiblement dopée 102. Selon ce mode de réalisation, la couche électriquement isolante 300 peut être obtenue en déposant une couche continue puis en la gravant. Il est également possible de déposer la couche électriquement isolante 300 à travers un masque. On réalise ensuite la croissance localisée des mésas 100. Selon ces variantes de réalisation, il est possible de réaliser le dopage de la couche dopée 101 des mésas 100, par exemple, par implantation de silicium (Si(n)) ou par implantation de magnésium (Mg (p)). Les couches 101 des mésas 100 peuvent avoir des dopages identiques ou différents. L’utilisation de dopages différents permet de jouer sur le taux de porosification des mésas en fonction de leur niveau de dopage initial pour un potentiel appliqué donné. Les mésas sont alors plus ou moins relaxées et plus ou moins aptes à intégrer de l’indium dans les couches. Il est ainsi facile d’obtenir, après reprise d’épitaxie, des pixels de différentes couleurs. Par la suite, on décrira un dopage de type n, mais il pourrait s’agir d’un dopage de type p. Lors de l’étape b), le dispositif et une contre-électrode (CE) 500 sont électriquement reliés à un générateur de tension ou de courant (figure 4). Le dispositif joue le rôle d’électrode de travail (WE). Par la suite, on le dénommera générateur de tension, mais il pourrait s’agir d’un générateur de courant permettant d’appliquer un courant entre le dispositif et la contre-électrode. La contre-électrode 500 est en un matériau électriquement conducteur, comme par exemple un métal tel que le platine. Lors de l’étape c), les électrodes sont plongées dans un électrolyte, aussi appelé bain électrolytique ou solution électrolytique. L’électrolyte peut être acide ou basique. L’électrolyte est, par exemple, de l’acide oxalique. Il peut également s’agir de KOH, HF, HNO 3 , NaNO 3 ou H 2 SO 4 . Il est possible de réaliser l’étape c) avant l’étape b). Lors de l’étape d), on applique une tension entre le dispositif et la contre-électrode 500. La tension peut aller de 1 à 100V. Elle est appliquée, par exemple, pendant une durée allant de quelques secondes à plusieurs heures. La porosification est complète lorsqu’il n’y a plus de courant à potentiel imposé. A ce moment-là, toute la structure dopée est porosifiée et la réaction électrochimique s’arrête. La différence du taux de dopage permet d’avoir une forte sélectivité entre la porosification et l’électropolissage (figure 5). Cet « abaque » permet de définir pour des conditions données, les taux de dopage respectifs pour qu’à potentiel donné, il y ait une sélectivité entre la zone fortement dopée et la zone faiblement dopée L’étape d’anodisation électrochimique peut être réalisée sous lumière ultra-violette (UV). Le procédé peut également comporter une première anodisation électrochimique sans ajouter de rayonnement ultra-violet et une seconde anodisation électrochimique en ajoutant un rayonnement ultra-violet. Ce mode de réalisation est particulièrement intéressant puisque, par exemple, dans un premier temps, la couche dopée n+ supérieure peut être porosifiée, la porosification s’arrêtant net sur le GaN nid. Puis, dans un deuxième temps, les UV peuvent générer des charges dans le GaN nid et on peut ainsi porosifier du GaN non dopé. Avantageusement, la porosification a lieu dans tout le volume de la couche d’InGaN dopée 101 des mésas 100. A l’issue de l’étape de porosification, le taux de porosité de la couche d’InGaN dopée 101 est d’au moins 10%. Il va de préférence de 25% à 50%. La plus grande dimension (la hauteur) des pores peut varier de quelques nanomètres à quelques micromètres. La plus petite dimension (le diamètre) peut varier de quelques nanomètres à une centaine de nanomètres, en particulier de 30 à 70nm. La porosification obtenue (taux de porosité et taille des pores) dépend du dopage de la couche d’InGaN dopée 101 des mésas 100 et des paramètres du procédé (tension appliquée, durée, nature et concentration de l’électrolyte, post-traitement chimique ou recuit). La variation de la porosification permet de contrôler le taux d’incorporation / ségrégation. La porosification, et en particulier, la taille des pores, pourra varier ultérieurement, lors de la reprise d’épitaxie en fonction de la température appliquée. L’étape de porosification permet d’avoir une couche d’InGaN dopée 101 totalement ou partiellement relaxée. Suite à l’étape de porosification, on réalise une reprise d’épitaxie sur les mésas 100 d’InGaN (étape e), par exemple pour former des LED ré-épitaxiées. La reprise d’épitaxie est réalisée sur la couche d’InGaN non dopée 102 des mésas 100. Comme la couche 102 n’est pas porosifiée lors de l’étape d’anodisation électrochimique, elle permet de réaliser une reprise d’épitaxie sur une couche 2D continue non poreuse, dense. La reprise d’épitaxie est ainsi facilitée et la couche épitaxiée présente une meilleure tenue. La création de défauts liées à la coalescence des pores est évitée. Différents procédés de croissance peuvent être utilisés pour former une couche épitaxiée 400. Selon une première variante de réalisation, représentée sur la figure 6A, la reprise de croissance est latérale et une étape de pixellisation ultérieure par gravure est avantageusement réalisée. Il est également possible de passiver les flancs par une couche de faible épaisseur (par exemple 3 nm), de préférence par dépôt de couche atomique (ALD). Selon une autre variante de réalisation, représentée sur la figure 6B, la reprise de croissance se fait verticalement au-dessus des mésas. Dans cette variante, les pixels correspondent aux mésas sous-jacentes. La couche épitaxiée 400 est, avantageusement, en nitrure de gallium. Avantageusement, une couche de passivation sera déposée sur les flancs des mésas 100 et des LED ré-épitaxiées par exemple par dépôt de couche atomique (ALD). La couche de passivation peut être en alumine. La couche de passivation peut avoir une épaisseur de quelques nanomètres, par exemple de 2 à 5nm. L’empilement réépitaxié d’une LED tout InGaN peut comprendre, par exemple, successivement depuis la couche d’InGaN 102 non intentionnellement dopée : - une couche d’InGaN dopée n, ayant de préférence la même concentration en In que la couche d’InGaN du substrat, - une zone active avec un ou plusieurs puits quantiques InGaN/(Ga,In)N émettant dans le rouge ou dans le vert, - une barrière à électron à base de GaN ou d’AlGaN dopée p - une couche d’InGaN dopée p, ayant de préférence une concentration en In inférieure ou égale à celle de la couche de n-InGaN, - une couche d’InGaN dopée p++, ayant de préférence la même concentration en In que la couche de p-InGaN. Plus particulièrement, une structure LED tout InGaN peut comprendre successivement : - un substrat InGaN, - une couche d’InGaN dopée n de 350nm, formée de 15 x In 0,03 Ga 0,97 N / GaN (épaisseurs 20nm / 1,8nm), - des puits quantiques multiples (MQWs), formés de 5 x In 0,40 Ga 0,60 N / In 0,03 Ga 0,097 N (épaisseurs 2,3nm / 5, 7, 11 nm), - une couche de In 0,03 Ga 0,97 N nid (10nm), - une couche Al 0,1 Ga 0,9 N :Mg (20nm), - une couche de In 0,03 Ga 0,97 N dopée Mg (125nm), - une couche de In 0,03 Ga 0,97 N dopée p+++ (25nm). Exemples illustratifs et non limitatifs d’un mode de réalisation : Dans cet exemple, on utilise un empilement 200 comprenant : un support 201 en saphir, une couche 202 de GaN (nid), une couche 203 de GaN dopée (GaN n) et une couche 204 de GaN fortement dopée (GaN n++). Pour réaliser les mésas 100 d’InGaN, on dépose sur cet empilement 200 une couche d’In 0,0008 Ga 0,992 N (dopée n : 10 19 at/cm 3 ) 101 de moins de 100nm d’épaisseur. Une couche d’InGaN 102 de même composition mais non dopée, de faible épaisseur (de 2 à 3nm) est déposée afin de faciliter la reprise d’épitaxie ultérieure. Puis on structure les mésas 100 par des techniques classiques de photolithographie. Les dimensions des mésas 100 obtenues sont de 500 nm à 10µm. La gravure contrôlée de la couche d’InGaN permet de s’arrêter sur ou dans la couche de GaN n++. La couche de GaN n++ 204 est ensuite passivée avec une couche 300 en SiO 2 ou en SiN par exemple. L’image AFM de la couche d’InGaN avant porosification est représentée sur la figure 7A. On réalise ensuite la porosification par anodisation électrochimique des mésas d’InGaN dans une solution électrolytique comprenant de 0,1mol/L à 0,5mol/L d’acide oxalique, par exemple 0,2mol/L. La tension appliquée est de 24V. Les mésas contiennent alors une concentration d’In proche de celle des puits et sont totalement ou presque relaxées. L’image AFM de la couche d’InGaN après porosification est représentée sur la figure 7B. On réalise ensuite un recuit, par exemple, à 900°C (figure 7C). Finalement, on réalise une reprise d’épitaxie sur les mésas d’InGaN 100 (figure 7D). Des caractérisations en photoluminescence (PL) ont été effectuées. Avant porosification, l’émission de l’échantillon InGaN 0,8% est à 356nm. Après la reprise d’épitaxie, l’émission est à 364nm. Des échantillons réalisés avec de l’InGaN 2% montrent la même tendance. Cet écart de PL peut être la signature d’une relaxation des contraintes et/ou de l’intégration de plus d’In. [1] Even et al., “Enhanced In incorporation in full InGaN heterostructure grown on relaxed InGaN pseudo-substrate », Appl. Phys. Lett. 110, 262103 (2017) [2] Jang et al., “Electrical and structural properties of GaN films and GaN/InGaN light-emitting diodes grown on porous GaN templates fabricated by combined electrochemical and photoelectrochemical etching”, Journal of Alloys and Compounds 589 (2014) 507–512 Procédé comprenant les étapes suivantes : a) fournir un dispositif comprenant : - une structure GaN/InGaN comprenant une couche électriquement conductrice en GaN dopée (204) recouverte localement par des mésas d’InGaN (100), les mésas d’InGaN (100) comprenant une couche d’InGaN dopée (101) et une couche d’InGaN non dopée ou faiblement dopée (102), - une couche électriquement isolante (300) recouvrant la couche électriquement conductrice en GaN dopée (204) entre les mésas (100), b) relier électriquement la couche électriquement conductrice en GaN dopée (204) du dispositif et une contre-électrode (500) à un générateur de tension ou de courant, c) plonger le dispositif et la contre-électrode (500) dans une solution électrolytique, d) appliquer une tension ou un courant entre la couche électriquement conductrice en GaN dopée (204) et la seconde électrode (500) de manière à porosifier la couche d’InGaN dopée (101) des mésas (100, e) former une couche d’InGaN par épitaxie sur les mésas d’InGaN (100), moyennant quoi on obtient une couche d’InGaN épitaxiée relaxée. Procédé selon la revendication 1, caractérisé en ce que la couche d’InGaN non dopée ou faiblement dopée (102) a une épaisseur allant de 0,25 à 3nm. Procédé selon l’une des revendications 1 et 2, caractérisé en ce que la couche électriquement isolante (300) est en SiO 2 ou en SiN. Procédé selon l’une des revendications 1 à 3, caractérisé en ce que le dispositif fourni à l’étape a) est fabriqué en formant la couche électriquement isolante (300) puis les mésas d’InGaN (100). Procédé selon l’une des revendications 1 à 3, caractérisé en ce que le dispositif fourni à l’étape a) est fabriqué en formant les mésas d’InGaN (100) puis la couche électriquement isolante (300). Procédé selon l’une des revendications précédentes, caractérisé en ce que la couche électriquement conductrice en GaN dopée (204) recouvre un support (201) en saphir ou en silicium. Procédé selon l’une des revendications précédentes, caractérisé en ce que les mésas (100) ont une épaisseur inférieure à 100nm. Procédé selon l’une quelconque des revendications précédentes, caractérisé en ce que le procédé comprend une étape au cours de laquelle on réalise une étape d’implantation sur les mésas d’InGaN (100). Procédé selon la revendication 8, caractérisé en ce que les couches d’InGaN dopées (101) des mésas (100) ont des dopages différents. Structure GaN/InGaN comprenant successivement : - une couche électriquement conductrice en GaN dopée (204), - des mésas d’InGaN (100), les mésas d’InGaN (100) comprenant une couche d’InGaN dopée (101) poreuse et une couche d’InGaN non dopée ou faiblement dopée (102), ayant de préférence une épaisseur allant de 0,25nm à 3nm, - une couche d’InGaN épitaxiée relaxée.